КЕРАМИЧЕСКАЯ МАССА ДЛЯ ИЗГОТОВЛЕНИЯ ОБЛИЦОВОЧНОЙ ПЛИТКИ
CERAMIC MASS FOR FACING TILE FABRICATION

Изобретение относится к области технологии силикатов и касается составов керамических масс, которые могут быть использованы в производстве облицовочной плитки.
Известна керамическая масса для изготовления облицовочной плитки, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении прочности изделий, подученных из керамической массы.
Технический результат достигается тем, что керамическая масса да изготовления облицовочной плитки, содержащая каолин, бентонит, лесс, плиточный бой, дополнительно включает пегматит и циркон, причем компоненты находятся при следующем соотношения, мас.%: каолин 58,0-62.0; бентонит 9,0-11,0; лесс 9,0-11,0; плиточный бой 0,1-1,0; пегматит 9,0-11,0; циркон 9,0-11,0
2
2
3
2
2
3
Для приготовления керамической массы могут быть использованы каолины, характеризующиеся следующим составом, мас.%: SiO 46,02-46,5; АlO 38,69-40,17; TiO 0,47-0,52; FeO 0,55-0,92; CaO 0,05-0,19; п.п.п.п. 13,34-13,97.
2
2
3
2
3
3
Могут быть использованы бентониты, содержащие, мас.%: SiO 64,7-73,0; АlO 9,87-13,41; FeO 1,92-2,72; CaO 0,98-1,6; MgO 2,13-2,99; SO 0,51-0,81; п.п.п. 11,45-14,32.
2
2
3
2
3
2
2
Могут быть использованы лессы, содержащие, мас.%: SiO50,58; AlO 11,58-13,16; FeO 3,72-5,19; CaO 12,2-14,86; MgO 2,3-3,03; NaO 1,44-3,88; КО 0,73-0,94; п.п.п. 2,53-5,3.
2
2
3
2
3
2
2
Могут быть использованы пегматиты, включающие, мас.%: SiO63,0-77,0; АlO 13,0-20,2; FeO 0,03-0,42; СаО 0,34-2,4; MgO до 0,6; NаO 0,03-11,5; КO 3,5-15,8; п.п.п. 0,04-1,88.
В таблице приведены составы керамической массы для изготовления облицовочной плиты.
Компоненты
Состав, мас. %:
1
2
3
4
Каолин
62,0
59,0
58,0
58,0
Бентонит
9,0
9,0
10,0
11,0
Лесс
9,0
10,0
10,0
11,0
Плиточный бой
0,5
1,0
1,0
0,1
Пегматит
9,0
10,0
11,0
10,9
Циркон
10,5
11,0
10,С
9,0
Прочность на сжатие, МПа
~ 15
~ 15
~ 15
~ 15
2
Компоненты дозируют в требуемых количествах. Плиточный бой, циркон и пегматит размалывают до получения порошков с удельной поверхностью 2500-3500 см/г, смешивают с каолином, бентонитом, лессом и готовят керамическую массу с влажностью 9-13%. Из керамической массы прессуют облицовочную плитку, например, размером 50×150 мм. Первый обжиг ведут при температуре 1100-1250°С, второй (после нанесения глазури) - при температуре 980-1050°С.
Источник информации
1. SU 1542933, С04В 33/00, 1990.